(57)【特許請求の範囲】
【請求項１】
基材の表面に虹彩層を積層してなる積層体をスリットすることにより得られる虹彩糸を単独で、若しくは前記虹彩糸と他繊維とよりなる交撚糸、のいずれかを芯糸とし、
短繊維群を鞘糸とする、精紡交撚糸であって、
前記基材が、ポリエステルフィルム、ポリアミドフィルム、ポリオレフィンフィルム、フッ素樹脂よりなるフィルム、ポリカーボネートフィルム、セロファン、紙、不織布、の何れかよりなるものであり、かつその厚さが２μｍ以上１２μｍ以下であり、
前記積層体のスリット幅が０．１５ｍｍ以上０．３７８ｍｍ以下であり、
前記虹彩層が、硫化亜鉛、酸化チタン、酸化錫、弗化マグネシウム、沃化銅よりなる一群の中のいずれか１種による薄膜の単層又は複層、又は前記単層又は複層と樹脂薄膜との複合層、によりなるものであり、かつその厚さが３ｎｍ以上５００ｎｍ以下であり、
前記短繊維群が、
綿糸、セルローズ再生繊維、麻糸、セルローズアセテート系繊維のいずれか一種を主成分とし、
前記精紡交撚糸の前記鞘糸である前記短繊維群の任意の一部分を除去する加工処理を施すために用いること、
を特徴とする、精紡交撚糸。
【請求項２】
請求項１に記載の精紡交撚糸を用いて得られる布帛であって、
前記布帛を形成する前記精紡交撚糸の鞘糸である短繊維群の任意の一部分を除去する加工処理によって、前記短繊維群の除去された任意の一部分から芯糸が顕出してなること、
を特徴とする、布帛。
【発明の詳細な説明】
【０００１】
【産業上の利用分野】
本発明は、虹彩（スリット）糸を用いた精紡交撚糸及びそれを用いた布帛に関し、更に詳しくは肌触りのよい精紡交撚糸とその精紡交撚糸を布帛中に使用してオパール加工等に代表される構成繊維の一部を任意模様に除去する加工を施した、部分的に虹彩糸を顕出（露出）せしめた、特殊意匠の肌触りにも優れた布帛に関する。
【０００２】
【従来の技術】
従来より例えば金属蒸着適性に優れた厚さ１２〜２５μｍのポリエステルフイルムの表面にアルミニウムなどの金属を蒸着してその上に熱硬化性樹脂を主成分とする保護層を設けたフイルムを細くスリットした金銀糸があり、該金銀糸は平箔糸、交撚糸等の形態で広く布帛に適用されてきた。
また、片面にアルミニウムなどの金属を蒸着した金属蒸着ポリエステルフイルムを２枚、接着剤を介して金属蒸着側を内側にして貼合わせた金銀糸も平箔糸、交撚糸等の形態で広く布帛に適用されてきた。
【０００３】
【発明が解決しようとする課題】
上記したフイルムの表面にアルミニウムなどの金属を蒸着してその上に熱硬化性樹脂を主成分とする保護層を設けたフイルムを細くスリットした金銀糸や、片面にアルミニウムなどの金属を蒸着した金属蒸着ポリエステルフイルムを２枚、接着剤を介して金属蒸着側を内側にして貼合わせた金銀糸からの平箔糸、交撚糸等を布帛に使用したものは、金銀糸そのものが剛直に過ぎる嫌いがあり、肌着等への適用が極めて少なく、金銀糸の用途拡大が求められていた。
本願発明はかかる状況等からなされたものであり、虹彩糸の特殊光沢に優れた意匠性を生かし、かつ肌触りなどにも問題のない布帛を提供する等のための虹彩糸を使用した精紡交撚糸とそれを使用した布帛を提供するものである。
【０００４】
【課題を解決するための手段】
本願発明は、少なくとも基材と虹彩層とからの積層体をスリットして得られる虹彩糸を芯糸とし、短繊維群を鞘糸とすることを特徴とする精紡交撚糸であり、また鞘糸である短繊維群が綿糸、セルローズ再生繊維、麻糸、セルローズアセテート系繊維等、繊維素系繊維の一種を主成分とするものである前記の精紡交撚糸であり、芯糸が虹彩糸と他繊維との交撚糸である前記の精紡交撚糸であり、前記の精紡交撚糸を使用した布帛を、鞘糸である短繊維群を除去し得る加工処理によって、該鞘糸である短繊維群の任意部分を除去し、少なくともプラスチックフイルム基材と虹彩層とからの積層体をスリットして得られる虹彩糸である芯糸が任意部分で顕出したことを特徴とする布帛である。
【０００５】
【発明の実施形態】
本願発明において、少なくとも基材と虹彩層とからの積層体をスリットして得られる虹彩糸は、ポリエチレンテレフタレートに代表されるポリエステルのフイルム、６６ナイロンに代表されるポリアミドのフイルム、ポリエチレンやポリプロピレンに代表されるポリオレフィンのフイルム、フッ素樹脂からのフイルム、ポリカーボネートのフイルム、等の合成高分子からのフイルム、セロファン、和紙等の紙、ポリエチレンテレフタレート繊維等各種繊維からの不織布等の基材に、塗布などの薄膜層形成手段、真空蒸着等の金属薄膜形成手段によって虹彩層を形成した積層体を細長くスリットして得るものである。
上記基材は、虹彩層形成のし易さ、耐熱性、強度、柔軟性等の観点から、ポリエチレンテレフタレートに代表されるポリエステルのフイルム、６６ナイロンに代表されるポリアミドのフイルム、ポリエチレンやポリプロピレンに代表されるポリオレフィンのフイルムがより好ましく使用できる。
【０００６】
上記基材の厚さは、特に限定されるものではないが、本願発明の肌触りの優れた紡績糸や布帛をえるためには、２０μｍ以下のものが好ましく、より好ましくは１２μｍ以下２μｍ以上のものである。
【０００７】
本願発明における虹彩層は、▲１▼硫化亜鉛、酸化チタン、酸化錫、弗化マグネシウム、沃化銅などの金属化合物などから選ばれた薄膜の単層または複層▲２▼前記の層と樹脂薄膜との複合層▲３▼特開昭６１−３７４３号公報に開示のもの▲４▼特開平４−１２８３９号公報に開示のもの等が挙げられるがこれらに限定される物ではなく広く公知の虹彩を呈するものであればよい。これらの虹彩層の形成手段も、塗布や真空蒸着に限定されるものではなく、他の薄膜形成手段によるものでも差し支えなく、その厚さにおいても特に限定されないが、好ましくは、３ｎｍから５００ｎｍ程度であり、より好ましくは１０ｎｍから３００ｎｍ程度である。３ｎｍに満たない時は虹彩光沢の発揮において不十分であり、５００ｎｍを超えても虹彩光沢発揮性の増加に効果がなくかつ、経済的に問題があり可撓性にも問題が生じることが多くなる。これらの虹彩層としては、硫化亜鉛が好ましく、硫化亜鉛層と他の薄膜との積層されたものが、経済性、虹彩光沢発揮性等の点からより好ましい。
【０００８】
本願発明の少なくとも基材と虹彩層とからの積層体をスリットして得られる虹彩糸は、上記したようにポリエステルフイルム等の基材に、塗布や真空蒸着等の薄膜形成手段によって硫化亜鉛層等の虹彩層を形成した積層体を細長くスリットして得るものであるが、虹彩層の形成に先立ち基材に形成される、透明または不透明の下塗層、また虹彩層の保護や着色等のために該虹彩層の上に形成される上塗層を設けた積層体からのものであってもよく、また該積層体に他のフイルムを積層した積層体からのものでもよく、さらに積層体を２枚以上積層した重積層体からのものでもよい。
ポリエステルフイルム等の基材に、真空蒸着等の薄膜形成手段によって少なくとも虹彩層を形成した積層体を細長くスリットした虹彩糸は、その幅は０．３７８ｍｍ（８０切り）から０．１５ｍｍ（２００切り）程度のものが好ましく適用される。０．３７８ｍｍを超える幅では精紡糸にするときに、該虹彩糸が芯糸として鞘に充分に包まれることが困難になり易く、０．１５ｍｍに満たない幅の時は、スリット時にトラブルが発生し易く精紡時にも糸切れなどの問題が生じ易くなる。
該芯糸は、上記虹彩糸（平糸）をそのまま使用してもよいが、精紡時に短繊維との混紡交撚において繊維間接合や鞘糸の芯糸のカバーのよさ等の点から、虹彩糸と他の長繊維（フィラメント）、他の短繊維糸（紡績糸）とを予め交撚したものでもよく、この交撚は、虹彩糸を他繊維（フィラメントや紡績糸）に巻き付けたものでも、虹彩糸に他繊維（フィラメントや紡績糸）を、巻き付けたものでもよい。好ましいものとしては、虹彩糸に、ポリアミド繊維等の合成繊維のフィラメントを巻き付けたもの、より好ましくは、これらの合成繊維の透明タイプのフィラメントを巻き付けたものである。
【０００９】
本願発明の、少なくとも基材と虹彩層とからの積層体をスリットして得られる虹彩糸を芯糸とし、短繊維群を鞘糸とすることを特徴とする精紡交撚糸は、綿糸、セルローズ再生繊維、麻糸、セルローズアセテート系繊維等、繊維素系繊維の一種を主成分とするものや、羊毛、アクリル繊維、絹等の短繊維を、精紡工程において精紡と同時に交撚して得られる。これらの短繊維において、綿糸、セルローズ再生繊維、麻糸、セルローズアセテート系繊維等、繊維素系繊維の一種を主成分とするものがオパール加工に供し易いこと、肌触りが優れていること等から好ましく適用される。出来上がりの精紡交撚糸の細さにおいては特に限定されないが、肌触り等の点から２０番手以下の細もの、より好ましくは３０番手以下の細ものが好ましい。
【００１０】
上記の精紡交撚糸は、メリヤス編み等の編物、平織り等の織物に使用され得る、またオパール加工（この加工に限定はされないが）の処理に該布帛を供して、鞘の短繊維の任意部分を除去して、虹彩光沢を露出（顕出）せしめて虹彩光沢意匠を形成するが、このオパール加工等の処理以外にも、布帛における鞘糸の除去による触感の改良等に効果のある布帛となる。
【００１１】
つぎに実施例をあげて本願発明を説明する。
実施例１
厚さ６μｍの透明な二軸延伸ポリアミドフイルムの片面に、熱硬化性アクリル樹脂１００部（重量部、以下同）、ポリイソシアネート５部、トルエン５０部、キシレン３０部、ｎ−ブチルアルコール２０部からなる透明樹脂塗料をグラビアコーターで塗布し乾燥し、１６０℃２０分で硬化させ、厚さ０．２μｍの均一厚さの透明樹脂下塗層を形成し、その上に純度９９％以上の硫化亜鉛を蒸発源として蒸着し厚さ４０ｎｍの硫化亜鉛薄膜層を形成し、その上に、熱硬化性アクリル樹脂５０部、ポリイソシアネート５部、トルエン５０部、キシレン３０部、ｎ−ブチルアルコール２０部からなる透明樹脂塗料をグラビアコーターで塗布し乾燥し、１６０℃２０分で硬化させ、不均一な厚さの透明樹脂上塗層（平均厚さ０．５μｍ、最大厚さ０．８μｍ、最小厚さ０．２μｍ、厚さの不均一度０．６μｍ、不均一の周期２０ｍｍ、平行縞状パターン）を形成して、美麗な虹彩光輝色を呈する積層体を得た。えられた積層体を１５０切り（０．２ｍｍ幅）にマイクロスリットして、虹彩糸（スリット糸）をえた。
このスリット糸に透明ポリアミド（ナイロン６６）４０ｄフィラメントを巻き交撚芯糸とした。得られた交撚芯糸を用いて、綿糸紡績の精紡時に該交撚芯糸が芯に、綿糸紡績糸が鞘になるようにして、混合精紡し、３０番手の交撚精紡糸を得た。
得られた交撚精紡糸を使用し３０番手の通常の綿糸と１：１の使用でメリヤス編みの布帛を得た。該布帛は、極めて一部であるが芯糸の一部が露出し、虹彩光沢を微少な部分に有するしかも綿糸１００％のメリヤス編みと変わらぬ肌触りに優れた触感にも優れた布帛であった。
【００１２】
実施例２
実施例１で得た積層体を、厚みが０．２μｍのウレタン系接着剤（ウレタン系接着剤５０部、イソシアネート５部、トルエン１５部、メチルエチルケトン１５部、酢酸ブチル１５部）を介して、厚さ６μｍの透明な二軸延伸ポリアミドフイルムと前記積層体の虹彩層を内側にして貼り合わせ２プライ構成の積層体とした。この時の積層体の厚みは約１３μｍであった。この積層体を１５０切り（０．２ｍｍ幅）にマイクロスリットして、虹彩糸（スリット糸）をえた。
このスリット糸に透明ポリアミド（ナイロン６６）４０ｄフィラメントを巻き交撚芯糸とした。得られた交撚芯糸を用いて、綿糸紡績の精紡時に該交撚芯糸が芯に、綿糸紡績糸が鞘になるようにして、混合精紡し、３０番手の交撚精紡糸を得た。
得られた交撚精紡糸を使用し３０番手の通常の綿糸と１：１の使用でメリヤス編みの布帛を得た。該布帛をオパール加工することで、芯糸の一部が露出し、虹彩光沢を部分的に有するしかも綿糸１００％のメリヤス編みと変わらぬ肌触りに優れた触感にも優れた布帛が得られた。
【００１３】
実施例３
厚さ６μｍの透明な二軸延伸ポリアミドフイルムに変えて厚さ６μｍの透明な二軸延伸ポリエステルフイルムを使用したほかは実施例１と同様にして１プライ構成の積層体を得て、実施例２と同じように厚さ６μｍの透明な二軸延伸ポリエステルフイルムと積層して２プライの積層体を得た。この積層体の厚みは約１３μｍであった。この積層体を１５０切り（０．２ｍｍ幅）にマイクロスリットして、虹彩スリット糸をえた。
このスリット糸に透明ポリアミド（ナイロン６６）４０ｄフィラメントを巻き交撚芯糸とした。得られた交撚芯糸を用いて、綿糸紡績の精紡時に該交撚芯糸が芯に、綿糸群（紡績糸）が鞘になるようにして、混合精紡し、３０番手の交撚精紡糸を得た。
得られた交撚精紡糸を使用し３０番手の通常の綿糸と１：１の使用でメリヤス編みの布帛を得た。該布帛をオパール加工することで、芯糸の一部が露出し、虹彩光沢を部分的に有するしかも綿糸１００％のメリヤス編みと変わらぬ肌触りに優れた触感にも優れた布帛が得られた。
【００１４】
実施例４
実施例１で得た１プライ積層体を２枚用意して、厚みが０．３μｍのウレタン系接着剤（ウレタン系接着剤５０部、イソシアネート５部、トルエン１５部、メチルエチルケトン１５部、酢酸ブチル１５部）を介して、前記積層体の虹彩層を内側にして貼り合わせ２プライ構成の積層体とした。この時の積層体の厚みは約１３μｍであった。この積層体を１５０切り（０．２ｍｍ幅）にマイクロスリットして、虹彩スリット糸をえた。
このスリット糸に透明ポリアミド（ナイロン６６）２０ｄフィラメントを巻き交撚芯糸とした。得られた交撚芯糸を用いて、綿糸紡績の精紡時に該交撚芯糸が芯に、綿糸群（紡績糸）が鞘になるようにして、混合精紡し、３０番手の交撚精紡糸を得た。
得られた交撚精紡糸を使用し３０番手の通常の綿糸と１：２の使用でメリヤス編みの布帛を得た。該布帛をオパール加工することで、芯糸の一部が露出し、虹彩光沢を部分的に有するしかも綿糸１００％のメリヤス編みと変わらぬ肌触りに優れた触感にも優れた布帛が得られた。
【００１５】
【発明の効果】
本発明による精紡交撚糸は、鞘糸として短繊維を使用していることから、肌着やニット製品に使用した時肌触りに優れ、かつオパール加工等の鞘糸の任意部分の除去によって、布帛構成繊維の部分除去による触感の改良、と共に虹彩光沢の出現による意匠性の付与も可能となるものである。